(57)【特許請求の範囲】
【請求項１】
リチウムを吸蔵放出する電極と電解質とを備える非水電解質二次電池において、
前記電解質は、
下記化１で表されるＡＬＯＭ−ＥＣ（4-(2- プロペニルオキシメチル)-1,3-ジオキソラン-2- オン）、及び下記化２で表されるＰＧＯＭ−ＥＣ（4-(2- プロピニルオキシメチル)-1,3-ジオキソラン-2- オン）のうちの少なくとも１種からなる環状炭酸エステル誘導体と、
下記化３で表されるＤＫ（ジケテン）、及び下記化４で表されるＶＡ（酢酸ビニル）のうちの少なくとも１種からなるビニルエステル誘導体と
を含んでなることを特徴とする非水電解質二次電池。
【化１】
0005160744.tif 000046
【化２】
0005160744.tif 000047
【化３】
0005160744.tif 000048
【化４】
0005160744.tif 000049
【請求項２】
前記電解質の前記環状炭酸エステル誘導体の含有量は０．１質量％以上３質量％以下であることを特徴とする請求項１に記載の非水電解質二次電池。
【請求項３】
前記電解質の前記ビニルエステル誘導体の含有量は０．０１質量％以上２質量％以下であることを特徴とする請求項１又は２に記載の非水電解質二次電池。
【発明の詳細な説明】
【技術分野】
【０００１】
本発明は、リチウムを吸蔵放出する電極と電解質とを備える非水電解質二次電池に関する。
【背景技術】
【０００２】
リチウムイオン電池の充放電サイクル寿命特性を向上させるために、電解液の添加剤が数多く提案されている。例えば、負極に金属リチウムを用いた非水電解質二次電池において、リチウムと反応し難い不飽和の炭素−炭素結合を含む化合物としてビニルエチレンカーボネートを溶媒に用いることが提案されている（特許文献１参照）。また、負極に炭素材料を用いた非水電解質において、ビニルエチレンカーボネート誘導体を使用することが提案されている（特許文献２参照）。さらに、黒鉛系負極を用いたリチウム電池において、電解液の分解を抑制するために、ビニレンカーボネート及びその誘電体を含有する電解液が提案されている（特許文献３参照）。また、軽金属を用いたリチウム電池において、負極上での電解液の還元分解反応を抑制するために、電解液にフルオロエチレンカーボネートを添加することが提案されている（特許文献４参照）。
【特許文献１】特開平４−８７１５６号公報
【特許文献２】特開２００１−６７２９号公報
【特許文献３】特開平８−４５５４５号公報
【特許文献４】特開２００５−７１６７８号公報
【発明の開示】
【発明が解決しようとする課題】
【０００３】
しかし、上述した環状炭酸エステル誘導体を電解液に添加した場合、充放電サイクル寿命特性は向上するが、充電状態の電池を高温で放置した際に正極上で環状炭酸エステル誘導体が酸化分解される際に炭酸ガスを発生するため、電池の内圧が上昇し、電池厚みが増大するという問題があった。さらに、環状炭酸エステル誘導体を過剰に添加した場合、正極及び負極上で環状炭酸エステル誘導体が分解される際に発生した分解物がセパレータの目詰まりを誘発したり、また、正極及び負極上にリチウムイオンの移動抵抗の高い被膜として存在するために、放電性能が低下し、充放電サイクル寿命特性（容量保持率）が低下するという問題があった。
【０００４】
上記問題を改善する方法として、上記環状炭酸エステル誘導体の添加量を減量することが考えられるが、環状炭酸エステル誘導体を減量した場合は負極被膜が十分に形成されず、充放電サイクルにともない負極上で電解液の分解が進行し、電解液が枯渇するため、充放電サイクル寿命特性が低下するという問題がある。逆に過剰に添加した場合は、負極の被膜抵抗が大きくなり、負極上に金属リチウムが析出したり、環状炭酸エステル誘導体の分解物によってセパレータの目詰まりが生じ易くなるので、充放電サイクル寿命特性が低下するという問題がある。
【０００５】
本発明は斯かる事情に鑑みてなされたものであり、電解質に、ＡＬＯＭ−ＥＣ（4-(prop-2-enyloxymethyl)-1,3-dioxolan-2-one:4-(2- プロペニルオキシメチル)-1,3-ジオキソラン-2- オン）及びＰＧＯＭ−ＥＣ（4-(prop-2-ynyloxymethyl)-1,3-dioxolan-2-one：4-(2- プロピニルオキシメチル)-1,3-ジオキソラン-2- オン）のうちの少なくとも１種からなる環状炭酸エステル誘導体と、ＤＫ（ジケテン）及びＶＡ（酢酸ビニル）のうちの少なくとも１種からなるビニルエステル誘導体とを含有させることにより、充放電サイクル寿命特性を向上出来ると共に、電池を高温で保存した際の電池厚みの増大を抑制することが出来る非水電解質二次電池を提供することを目的とする。
【課題を解決するための手段】
【０００６】
第１発明に係る非水電解質二次電池は、リチウムを吸蔵放出する電極と電解質とを備える非水電解質二次電池において、前記電解質は、下記化１で表されるＡＬＯＭ−ＥＣ（4-(2- プロペニルオキシメチル)-1,3-ジオキソラン-2- オン）、及び下記化２で表されるＰＧＯＭ−ＥＣ（4-(2- プロピニルオキシメチル)-1,3-ジオキソラン-2- オン）のうちの少なくとも１種からなる環状炭酸エステル誘導体と、下記化３で表されるＤＫ（ジケテン）、及び下記化４で表されるＶＡ（酢酸ビニル）のうちの少なくとも１種からなるビニルエステル誘導体とを含んでなることを特徴とする。
【０００７】
【化１】
0005160744.tif 000002
【０００８】
【化２】
0005160744.tif 000003
【０００９】
【化３】
0005160744.tif 000004
【００１０】
【化４】
0005160744.tif 000005
【００１１】
第２発明に係る非水電解質二次電池は、第１発明において、前記電解質の前記環状炭酸エステル誘導体の含有量は０．１質量％以上３質量％以下であることを特徴とする。
【００１２】
第３発明に係る非水電解質二次電池は、第１又は第２発明において、前記電解質の前記ビニルエステル誘導体の含有量は０．０１質量％以上２質量％以下であることを特徴とする。
【００１３】
第１発明においては、電解質に、ＡＬＯＭ−ＥＣ及びＰＧＯＭ−ＥＣのうちの少なくとも１種からなる環状炭酸エステル誘導体と、ＤＫ及びＶＡのうちの少なくとも１種からなるビニルエステル誘導体とを含有させた場合、前記環状炭酸エステル誘導体及び前記ビニルエステル誘導体を混合した添加剤が還元分解することによって形成される負極被膜が電解液の分解を抑制し、初期充放電効率が高くなる。そのため、初期容量の低減を抑制することができ、初期容量の大きい電池が得られる。また、負極の被膜抵抗が大きく上がらないため、負極上の金属リチウムデンドライトが発生し難くなる。
【００１４】
また、前記ビニルエステル誘導体は前記環状炭酸エステル誘導体よりも酸化分解を受け難く、また酸化分解物が気体でないため分解の際にガスの発生が少なく、高温放置時のガス発生を抑制することが出来る。さらに、前記ビニルエステル誘導体が負極表面に被膜を形成し、電解液成分が負極上で還元され、ガスを発生する反応を抑制することが出来る。また、前記ビニルエステル誘導体は、負極上の環状炭酸エステル誘導体の分解反応や、正負極上での電解液の分解反応を抑制するため、高温放置時のガス発生が少なく、電池厚みの増加を抑制でき、また充放電サイクル寿命特性も高くなる。
【００１５】
また、前記ビニルエステル誘導体は、前記環状炭酸エステル誘導体と同様に負極上に被膜を形成し、負極上での電解液の分解を抑制するが、前記ビニルエステル誘導体単独又は前記環状炭酸エステル誘導体単独がそれぞれ形成する負極被膜よりも、前記ビニルエステル誘導体及び前記環状炭酸エステル誘導体を混合した場合に形成される負極被膜の方が安定であり、相乗効果によって充放電サイクル寿命特性がさらに向上する。
【００１６】
第２発明においては、電解質の環状炭酸エステル誘導体の含有量を０．１質量％以上３質量％以下にすると、充放電サイクル寿命特性を向上させ、高温放置時の電池厚みの増加を抑制することが出来ると共に、初期容量の低下を抑制することが出来る。環状炭酸エステル誘導体の含有量が０．１質量％未満の場合は、充放電サイクル寿命特性が向上せず、３質量％を超える場合は、初期容量が低下し、電池厚みが増加し、放電性能が低下する。
【００１７】
第３発明においては、電解質のビニルエステル誘導体の含有量が０．０１質量％以上２質量％以下であるため、充放電サイクル寿命特性を向上させ、高温放置時の電池厚みの増加を抑制することが出来ると共に、初期容量の低下を抑制することが出来る。ビニルエステル誘導体の含有量が０．０１質量％未満の場合は、電池厚みが増加、放電性能が低下し、２質量％を超える場合は、初期容量が低下する。
【発明の効果】
【００１８】
本発明によれば、充放電サイクル寿命特性（容量保持率）を向上出来ると共に、電池を高温で保存した際の電池厚みの増加を抑制することが出来る。
【発明を実施するための最良の形態】
【００１９】
以下、好適な参考例を用いて本発明を説明するが、本発明は本参考例により何ら制限されるものではなく、その主旨を変更しない範囲において、適宜変更して実施することが出来る。
【００２０】
（実施例１）
図１は本発明に係る非水電解質二次電池の例を示す概略断面図である。図１において、１は非水電解質二次電池（以下、電池という）、２は電極群、３は負極、４は正極、５はセパレータ、６は電池ケース、７は電池蓋、８は安全弁、９は負極端子、１０は負極リードである。電極群２は、負極３と正極４とをセパレータ５を介して扁平状に巻回したものである。電極群２は電池ケース６に収納してあり、電池ケース６の開口部は、安全弁８及び負極端子９が設けられた電池蓋７をレーザ溶接して密閉している。負極端子９は負極リード１０と接続され、正極４は電池ケース６内面と接続されている。電池１は角型であり、厚みは４．２ｍｍである。
【００２１】
正極４については、活物質としてＬｉＣｏＯ2 ９４質量％と、導電助剤としてアセチレンブラック３質量％と、結着剤としてポリフッ化ビニリデン（ＰＶＤＦ）３質量％とを混合した正極合剤を、Ｎ−メチル−２−ピロリドン（ＮＭＰ）に分散させることによりペーストを調製した。このペーストを厚さ２０μｍのアルミニウム集電体に均一に塗布し、乾燥させた後、ロールプレスで圧縮形成することにより正極４を作製した。
【００２２】
負極３については、活物質として黒鉛９５質量％と、結着剤としてカルボキシメチルセルロース３質量％、スチレンブタジエンゴム２質量％とを混合し、蒸留水を適宜加えて分散させ、スラリーを調製した。このスラリーを厚さ１５μｍの銅集電体に均一に塗布、乾燥させた後、１００℃で５時間乾燥させ、ロールプレスで圧縮形成することにより負極３を作製した。
【００２３】
セパレータ５は、厚さ２０μｍの微多孔性ポリエチレンフィルムを用いた。電解質は、エチレンカーボネート（ＥＣ）とエチルメチルカーボネート（ＥＭＣ）とジエチルカーボネート（ＤＥＣ）との体積比３：２：５混合溶媒にＬｉＰＦ6 を１．１ｍｏｌ／Ｌ溶解させた電解質に、さらに電解質の総量に対して前記ＡＬＯＭ−ＥＣを０．５質量％、前記ＤＫを０．５質量％添加したものを用いた。
【００２４】
（実施例２）
電解質の総量に対してＡＬＯＭ−ＥＣを０．５質量％、前記ＶＡを０．５質量％添加し、それ以外は実施例１と同様の電池を作製した。
【００２５】
（実施例３）
電解質の総量に対して前記ＰＧＯＭ−ＥＣを０．５質量％、ＤＫを０．５質量％添加し、それ以外は実施例１と同様の電池を作製した。
（実施例４）
電解質の総量に対してＰＧＯＭ−ＥＣを０．５質量％、ＶＡを０．５質量％添加し、それ以外は実施例１と同様の電池を作製した。
【００２６】
（参考例１）
電解質の総量に対してビニレンカーボネート（ＶＣ(1,3-dioxolen-2-one)、化５参照）を０．１質量％、ＤＫを０．０１質量％添加し、それ以外は実施例１と同様の電池を作製した。
【００２７】
【化５】
0005160744.tif 000006
【００２８】
（参考例２）
電解質の総量に対してＶＣを０．５質量％、ＤＫを０．０１質量％添加し、それ以外は実施例１と同様の電池を作製した。
（参考例３）
電解質の総量に対してＶＣを１質量％、ＤＫを０．０１質量％添加し、それ以外は実施例１と同様の電池を作製した。
（参考例４）
電解質の総量に対してＶＣを２質量％、ＤＫを０．０１質量％添加し、それ以外は実施例１と同様の電池を作製した。
【００２９】
（参考例５）
電解質の総量に対してＶＣを３質量％、ＤＫを０．０１質量％添加し、それ以外は実施例１と同様の電池を作製した。
（参考例６）
電解質の総量に対してＶＣを５質量％、ＤＫを０．０１質量％添加し、それ以外は実施例１と同様の電池を作製した。
【００３０】
（参考例７）
電解質の総量に対してＶＣを０．１質量％、ＤＫを０．１質量％添加し、それ以外は実施例１と同様の電池を作製した。
（参考例８）
電解質の総量に対してＶＣを０．５質量％、ＤＫを０．１質量％添加し、それ以外は実施例１と同様の電池を作製した。
（参考例９）
電解質の総量に対してＶＣを１質量％、ＤＫを０．１質量％添加し、それ以外は実施例１と同様の電池を作製した。
（参考例１０）
電解質の総量に対してＶＣを２質量％、ＤＫを０．１質量％添加し、それ以外は実施例１と同様の電池を作製した。
（参考例１１）
電解質の総量に対してＶＣを３質量％、ＤＫを０．１質量％添加し、それ以外は実施例１と同様の電池を作製した。
（参考例１２）
電解質の総量に対してＶＣを５質量％、ＤＫを０．１質量％添加し、それ以外は実施例１と同様の電池を作製した。
【００３１】
（参考例１３）
電解質の総量に対してＶＣを０．１質量％、ＤＫを０．５質量％添加し、それ以外は実施例１と同様の電池を作製した。
（参考例１４）
電解質の総量に対してＶＣを０．５質量％、ＤＫを０．５質量％添加し、それ以外は実施例１と同様の電池を作製した。
（参考例１５）
電解質の総量に対してＶＣを１質量％、ＤＫを０．５質量％添加し、それ以外は実施例１と同様の電池を作製した。
（参考例１６）
電解質の総量に対してＶＣを２質量％、ＤＫを０．５質量％添加し、それ以外は実施例１と同様の電池を作製した。
（参考例１７）
電解質の総量に対してＶＣを３質量％、ＤＫを０．５質量％添加し、それ以外は実施例１と同様の電池を作製した。
（参考例１８）
電解質の総量に対してＶＣを５質量％、ＤＫを０．５質量％添加し、それ以外は実施例１と同様の電池を作製した。
【００３２】
（参考例１９）
電解質の総量に対してＶＣを０．１質量％、ＤＫを１質量％添加し、それ以外は実施例１と同様の電池を作製した。
（参考例２０）
電解質の総量に対してＶＣを０．５質量％、ＤＫを１質量％添加し、それ以外は実施例１と同様の電池を作製した。
（参考例２１）
電解質の総量に対してＶＣを１質量％、ＤＫを１質量％添加し、それ以外は実施例１と同様の電池を作製した。
（参考例２２）
電解質の総量に対してＶＣを２質量％、ＤＫを１質量％添加し、それ以外は実施例１と同様の電池を作製した。
（参考例２３）
電解質の総量に対してＶＣを３質量％、ＤＫを１質量％添加し、それ以外は実施例１と同様の電池を作製した。
（参考例２４）
電解質の総量に対してＶＣを５質量％、ＤＫを１質量％添加し、それ以外は実施例１と同様の電池を作製した。
【００３３】
（参考例２５）
電解質の総量に対してＶＣを０．１質量％、ＤＫを２質量％添加し、それ以外は実施例１と同様の電池を作製した。
（参考例２６）
電解質の総量に対してＶＣを０．５質量％、ＤＫを２質量％添加し、それ以外は実施例１と同様の電池を作製した。
（参考例２７）
電解質の総量に対してＶＣを１質量％、ＤＫを２質量％添加し、それ以外は実施例１と同様の電池を作製した。
（参考例２８）
電解質の総量に対してＶＣを２質量％、ＤＫを２質量％添加し、それ以外は実施例１と同様の電池を作製した。
（参考例２９）
電解質の総量に対してＶＣを３質量％、ＤＫを２質量％添加し、それ以外は実施例１と同様の電池を作製した。
（参考例３０）
電解質の総量に対してＶＣを５質量％、ＤＫを２質量％添加し、それ以外は実施例１と同様の電池を作製した。
【００３４】
（参考例３１）
電解質の総量に対してＶＣを０．１質量％、ＤＫを３質量％添加し、それ以外は実施例１と同様の電池を作製した。
（参考例３２）
電解質の総量に対してＶＣを０．５質量％、ＤＫを３質量％添加し、それ以外は実施例１と同様の電池を作製した。
（参考例３３）
電解質の総量に対してＶＣを１質量％、ＤＫを３質量％添加し、それ以外は実施例１と同様の電池を作製した。
（参考例３４）
電解質の総量に対してＶＣを２質量％、ＤＫを３質量％添加し、それ以外は実施例１と同様の電池を作製した。
（参考例３５）
電解質の総量に対してＶＣを３質量％、ＤＫを３質量％添加し、それ以外は実施例１と同様の電池を作製した。
（参考例３６）
電解質の総量に対してＶＣを５質量％、ＤＫを３質量％添加し、それ以外は実施例１と同様の電池を作製した。
【００３５】
（参考例３７）
電解質の総量に対してＶＣを０．１質量％、ＶＡを０．０１質量％添加し、それ以外は実施例１と同様の電池を作製した。
（参考例３８）
電解質の総量に対してＶＣを０．５質量％、ＶＡを０．０１質量％添加し、それ以外は実施例１と同様の電池を作製した。
（参考例３９）
電解質の総量に対してＶＣを１質量％、ＶＡを０．０１質量％添加し、それ以外は実施例１と同様の電池を作製した。
（参考例４０）
電解質の総量に対してＶＣを２質量％、ＶＡを０．０１質量％添加し、それ以外は実施例１と同様の電池を作製した。
（参考例４１）
電解質の総量に対してＶＣを３質量％、ＶＡを０．０１質量％添加し、それ以外は実施例１と同様の電池を作製した。
（参考例４２）
電解質の総量に対してＶＣを５質量％、ＶＡを０．０１質量％添加し、それ以外は実施例１と同様の電池を作製した。
【００３６】
（参考例４３）
電解質の総量に対してＶＣを０．１質量％、ＶＡを０．１質量％添加し、それ以外は実施例１と同様の電池を作製した。
（参考例４４）
電解質の総量に対してＶＣを０．５質量％、ＶＡを０．１質量％添加し、それ以外は実施例１と同様の電池を作製した。
（参考例４５）
電解質の総量に対してＶＣを１質量％、ＶＡを０．１質量％添加し、それ以外は実施例１と同様の電池を作製した。
（参考例４６）
電解質の総量に対してＶＣを２質量％、ＶＡを０．１質量％添加し、それ以外は実施例１と同様の電池を作製した。
（参考例４７）
電解質の総量に対してＶＣを３質量％、ＶＡを０．１質量％添加し、それ以外は実施例１と同様の電池を作製した。
（参考例４８）
電解質の総量に対してＶＣを５質量％、ＶＡを０．１質量％添加し、それ以外は実施例１と同様の電池を作製した。
【００３７】
（参考例４９）
電解質の総量に対してＶＣを０．１質量％、ＶＡを０．５質量％添加し、それ以外は実施例１と同様の電池を作製した。
（参考例５０）
電解質の総量に対してＶＣを０．５質量％、ＶＡを０．５質量％添加し、それ以外は実施例１と同様の電池を作製した。
（参考例５１）
電解質の総量に対してＶＣを１質量％、ＶＡを０．５質量％添加し、それ以外は実施例１と同様の電池を作製した。
（参考例５２）
電解質の総量に対してＶＣを２質量％、ＶＡを０．５質量％添加し、それ以外は実施例１と同様の電池を作製した。
（参考例５３）
電解質の総量に対してＶＣを３質量％、ＶＡを０．５質量％添加し、それ以外は実施例１と同様の電池を作製した。
（参考例５４）
電解質の総量に対してＶＣを５質量％、ＶＡを０．５質量％添加し、それ以外は実施例１と同様の電池を作製した。
【００３８】
（参考例５５）
電解質の総量に対してＶＣを０．１質量％、ＶＡを１質量％添加し、それ以外は実施例１と同様の電池を作製した。
（参考例５６）
電解質の総量に対してＶＣを０．５質量％、ＶＡを１質量％添加し、それ以外は実施例１と同様の電池を作製した。
（参考例５７）
電解質の総量に対してＶＣを１質量％、ＶＡを１質量％添加し、それ以外は実施例１と同様の電池を作製した。
（参考例５８）
電解質の総量に対してＶＣを２質量％、ＶＡを１質量％添加し、それ以外は実施例１と同様の電池を作製した。
（参考例５９）
電解質の総量に対してＶＣを３質量％、ＶＡを１質量％添加し、それ以外は実施例１と同様の電池を作製した。
（参考例６０）
電解質の総量に対してＶＣを５質量％、ＶＡを１質量％添加し、それ以外は実施例１と同様の電池を作製した。
【００３９】
（参考例６１）
電解質の総量に対してＶＣを０．１質量％、ＶＡを２質量％添加し、それ以外は実施例１と同様の電池を作製した。
（参考例６２）
電解質の総量に対してＶＣを０．５質量％、ＶＡを２質量％添加し、それ以外は実施例１と同様の電池を作製した。
（参考例６３）
電解質の総量に対してＶＣを１質量％、ＶＡを２質量％添加し、それ以外は実施例１と同様の電池を作製した。
（参考例６４）
電解質の総量に対してＶＣを２質量％、ＶＡを２質量％添加し、それ以外は実施例１と同様の電池を作製した。
（参考例６５）
電解質の総量に対してＶＣを３質量％、ＶＡを２質量％添加し、それ以外は実施例１と同様の電池を作製した。
（参考例６６）
電解質の総量に対してＶＣを５質量％、ＶＡを２質量％添加し、それ以外は実施例１と同様の電池を作製した。
【００４０】
（参考例６７）
電解質の総量に対してＶＣを０．１質量％、ＶＡを３質量％添加し、それ以外は実施例１と同様の電池を作製した。
（参考例６８）
電解質の総量に対してＶＣを０．５質量％、ＶＡを３質量％添加し、それ以外は実施例１と同様の電池を作製した。
（参考例６９）
電解質の総量に対してＶＣを１質量％、ＶＡを３質量％添加し、それ以外は実施例１と同様の電池を作製した。
（参考例７０）
電解質の総量に対してＶＣを２質量％、ＶＡを３質量％添加し、それ以外は実施例１と同様の電池を作製した。
（参考例７１）
電解質の総量に対してＶＣを３質量％、ＶＡを３質量％添加し、それ以外は実施例１と同様の電池を作製した。
（参考例７２）
電解質の総量に対してＶＣを５質量％、ＶＡを３質量％添加し、それ以外は実施例１と同様の電池を作製した。
【００４１】
（参考例７３）
電解質の総量に対してモノフルオロエチレンカーボネート（ＦＥＣ（4-fluoro-1,3-dioxolan-2-one）、化６参照）を０．１質量％、ＤＫを０．０１質量％添加し、それ以外は実施例１と同様の電池を作製した。
【００４２】
【化６】
0005160744.tif 000007
【００４３】
（参考例７４）
電解質の総量に対してＦＥＣを０．５質量％、ＤＫを０．０１質量％添加し、それ以外は実施例１と同様の電池を作製した。
（参考例７５）
電解質の総量に対してＦＥＣを１質量％、ＤＫを０．０１質量％添加し、それ以外は実施例１と同様の電池を作製した。
（参考例７６）
電解質の総量に対してＦＥＣを２質量％、ＤＫを０．０１質量％添加し、それ以外は実施例１と同様の電池を作製した。
（参考例７７）
電解質の総量に対してＦＥＣを３質量％、ＤＫを０．０１質量％添加し、それ以外は実施例１と同様の電池を作製した。
（参考例７８）
電解質の総量に対してＦＥＣを５質量％、ＤＫを０．０１質量％添加し、それ以外は実施例１と同様の電池を作製した。
【００４４】
（参考例７９）
電解質の総量に対してＦＥＣを０．１質量％、ＤＫを０．１質量％添加し、それ以外は実施例１と同様の電池を作製した。
（参考例８０）
電解質の総量に対してＦＥＣを０．５質量％、ＤＫを０．１質量％添加し、それ以外は実施例１と同様の電池を作製した。
（参考例８１）
電解質の総量に対してＦＥＣを１質量％、ＤＫを０．１質量％添加し、それ以外は実施例１と同様の電池を作製した。
（参考例８２）
電解質の総量に対してＦＥＣを２質量％、ＤＫを０．１質量％添加し、それ以外は実施例１と同様の電池を作製した。
（参考例８３）
電解質の総量に対してＦＥＣを３質量％、ＤＫを０．１質量％添加し、それ以外は実施例１と同様の電池を作製した。
（参考例８４）
電解質の総量に対してＦＥＣを５質量％、ＤＫを０．１質量％添加し、それ以外は実施例１と同様の電池を作製した。
【００４５】
（参考例８５）
電解質の総量に対してＦＥＣを０．１質量％、ＤＫを０．５質量％添加し、それ以外は実施例１と同様の電池を作製した。
（参考例８６）
電解質の総量に対してＦＥＣを０．５質量％、ＤＫを０．５質量％添加し、それ以外は実施例１と同様の電池を作製した。
（参考例８７）
電解質の総量に対してＦＥＣを１質量％、ＤＫを０．５質量％添加し、それ以外は実施例１と同様の電池を作製した。
（参考例８８）
電解質の総量に対してＦＥＣを２質量％、ＤＫを０．５質量％添加し、それ以外は実施例１と同様の電池を作製した。
（参考例８９）
電解質の総量に対してＦＥＣを３質量％、ＤＫを０．５質量％添加し、それ以外は実施例１と同様の電池を作製した。
（参考例９０）
電解質の総量に対してＦＥＣを５質量％、ＤＫを０．５質量％添加し、それ以外は実施例１と同様の電池を作製した。
【００４６】
（参考例９１）
電解質の総量に対してＦＥＣを０．１質量％、ＤＫを１質量％添加し、それ以外は実施例１と同様の電池を作製した。
（参考例９２）
電解質の総量に対してＦＥＣを０．５質量％、ＤＫを１質量％添加し、それ以外は実施例１と同様の電池を作製した。
（参考例９３）
電解質の総量に対してＦＥＣを１質量％、ＤＫを１質量％添加し、それ以外は実施例１と同様の電池を作製した。
（参考例９４）
電解質の総量に対してＦＥＣを２質量％、ＤＫを１質量％添加し、それ以外は実施例１と同様の電池を作製した。
（参考例９５）
電解質の総量に対してＦＥＣを３質量％、ＤＫを１質量％添加し、それ以外は実施例１と同様の電池を作製した。
（参考例９６）
電解質の総量に対してＦＥＣを５質量％、ＤＫを１質量％添加し、それ以外は実施例１と同様の電池を作製した。
【００４７】
（参考例９７）
電解質の総量に対してＦＥＣを０．１質量％、ＤＫを２質量％添加し、それ以外は実施例１と同様の電池を作製した。
（参考例９８）
電解質の総量に対してＦＥＣを０．５質量％、ＤＫを２質量％添加し、それ以外は実施例１と同様の電池を作製した。
（参考例９９）
電解質の総量に対してＦＥＣを１質量％、ＤＫを２質量％添加し、それ以外は実施例１と同様の電池を作製した。
（参考例１００）
電解質の総量に対してＦＥＣを２質量％、ＤＫを２質量％添加し、それ以外は実施例１と同様の電池を作製した。
（参考例１０１）
電解質の総量に対してＦＥＣを３質量％、ＤＫを２質量％添加し、それ以外は実施例１と同様の電池を作製した。
（参考例１０２）
電解質の総量に対してＦＥＣを５質量％、ＤＫを２質量％添加し、それ以外は実施例１と同様の電池を作製した。
【００４８】
（参考例１０３）
電解質の総量に対してＦＥＣを０．１質量％、ＤＫを３質量％添加し、それ以外は実施例１と同様の電池を作製した。
（参考例１０４）
電解質の総量に対してＦＥＣを０．５質量％、ＤＫを３質量％添加し、それ以外は実施例１と同様の電池を作製した。
（参考例１０５）
電解質の総量に対してＦＥＣを１質量％、ＤＫを３質量％添加し、それ以外は実施例１と同様の電池を作製した。
（参考例１０６）
電解質の総量に対してＦＥＣを２質量％、ＤＫを３質量％添加し、それ以外は実施例１と同様の電池を作製した。
（参考例１０７）
電解質の総量に対してＦＥＣを３質量％、ＤＫを３質量％添加し、それ以外は実施例１と同様の電池を作製した。
（参考例１０８）
電解質の総量に対してＦＥＣを５質量％、ＤＫを３質量％添加し、それ以外は実施例１と同様の電池を作製した。
【００４９】
（参考例１０９）
電解質の総量に対してＦＥＣを０．１質量％、ＶＡを０．０１質量％添加し、それ以外は実施例１と同様の電池を作製した。
（参考例１１０）
電解質の総量に対してＦＥＣを０．５質量％、ＶＡを０．０１質量％添加し、それ以外は実施例１と同様の電池を作製した。
（参考例１１１）
電解質の総量に対してＦＥＣを１質量％、ＶＡを０．０１質量％添加し、それ以外は実施例１と同様の電池を作製した。
（参考例１１２）
電解質の総量に対してＦＥＣを２質量％、ＶＡを０．０１質量％添加し、それ以外は実施例１と同様の電池を作製した。
（参考例１１３）
電解質の総量に対してＦＥＣを３質量％、ＶＡを０．０１質量％添加し、それ以外は実施例１と同様の電池を作製した。
（参考例１１４）
電解質の総量に対してＦＥＣを５質量％、ＶＡを０．０１質量％添加し、それ以外は実施例１と同様の電池を作製した。
【００５０】
（参考例１１５）
電解質の総量に対してＦＥＣを０．１質量％、ＶＡを０．１質量％添加し、それ以外は実施例１と同様の電池を作製した。
（参考例１１６）
電解質の総量に対してＦＥＣを０．５質量％、ＶＡを０．１質量％添加し、それ以外は実施例１と同様の電池を作製した。
（参考例１１７）
電解質の総量に対してＦＥＣを１質量％、ＶＡを０．１質量％添加し、それ以外は実施例１と同様の電池を作製した。
（参考例１１８）
電解質の総量に対してＦＥＣを２質量％、ＶＡを０．１質量％添加し、それ以外は実施例１と同様の電池を作製した。
（参考例１１９）
電解質の総量に対してＦＥＣを３質量％、ＶＡを０．１質量％添加し、それ以外は実施例１と同様の電池を作製した。
（参考例１２０）
電解質の総量に対してＦＥＣを５質量％、ＶＡを０．１質量％添加し、それ以外は実施例１と同様の電池を作製した。
【００５１】
（参考例１２１）
電解質の総量に対してＦＥＣを０．１質量％、ＶＡを０．５質量％添加し、それ以外は実施例１と同様の電池を作製した。
（参考例１２２）
電解質の総量に対してＦＥＣを０．５質量％、ＶＡを０．５質量％添加し、それ以外は実施例１と同様の電池を作製した。
（参考例１２３）
電解質の総量に対してＦＥＣを１質量％、ＶＡを０．５質量％添加し、それ以外は実施例１と同様の電池を作製した。
（参考例１２４）
電解質の総量に対してＦＥＣを２質量％、ＶＡを０．５質量％添加し、それ以外は実施例１と同様の電池を作製した。
（参考例１２５）
電解質の総量に対してＦＥＣを３質量％、ＶＡを０．５質量％添加し、それ以外は実施例１と同様の電池を作製した。
（参考例１２６）
電解質の総量に対してＦＥＣを５質量％、ＶＡを０．５質量％添加し、それ以外は実施例１と同様の電池を作製した。
【００５２】
（参考例１２７）
電解質の総量に対してＦＥＣを０．１質量％、ＶＡを１質量％添加し、それ以外は実施例１と同様の電池を作製した。
（参考例１２８）
電解質の総量に対してＦＥＣを０．５質量％、ＶＡを１質量％添加し、それ以外は実施例１と同様の電池を作製した。
（参考例１２９）
電解質の総量に対してＦＥＣを１質量％、ＶＡを１質量％添加し、それ以外は実施例１と同様の電池を作製した。
（参考例１３０）
電解質の総量に対してＦＥＣを２質量％、ＶＡを１質量％添加し、それ以外は実施例１と同様の電池を作製した。
（参考例１３１）
電解質の総量に対してＦＥＣを３質量％、ＶＡを１質量％添加し、それ以外は実施例１と同様の電池を作製した。
（参考例１３２）
電解質の総量に対してＦＥＣを５質量％、ＶＡを１質量％添加し、それ以外は実施例１と同様の電池を作製した。
【００５３】
（参考例１３３）
電解質の総量に対してＦＥＣを０．１質量％、ＶＡを２質量％添加し、それ以外は実施例１と同様の電池を作製した。
（参考例１３４）
電解質の総量に対してＦＥＣを０．５質量％、ＶＡを２質量％添加し、それ以外は実施例１と同様の電池を作製した。
（参考例１３５）
電解質の総量に対してＦＥＣを１質量％、ＶＡを２質量％添加し、それ以外は実施例１と同様の電池を作製した。
（参考例１３６）
電解質の総量に対してＦＥＣを２質量％、ＶＡを２質量％添加し、それ以外は実施例１と同様の電池を作製した。
（参考例１３７）
電解質の総量に対してＦＥＣを３質量％、ＶＡを２質量％添加し、それ以外は実施例１と同様の電池を作製した。
（参考例１３８）
電解質の総量に対してＦＥＣを５質量％、ＶＡを２質量％添加し、それ以外は実施例１と同様の電池を作製した。
【００５４】
（参考例１３９）
電解質の総量に対してＦＥＣを０．１質量％、ＶＡを３質量％添加し、それ以外は実施例１と同様の電池を作製した。
（参考例１４０）
電解質の総量に対してＦＥＣを０．５質量％、ＶＡを３質量％添加し、それ以外は実施例１と同様の電池を作製した。
（参考例１４１）
電解質の総量に対してＦＥＣを１質量％、ＶＡを３質量％添加し、それ以外は実施例１と同様の電池を作製した。
（参考例１４２）
電解質の総量に対してＦＥＣを２質量％、ＶＡを３質量％添加し、それ以外は実施例１と同様の電池を作製した。
（参考例１４３）
電解質の総量に対してＦＥＣを３質量％、ＶＡを３質量％添加し、それ以外は実施例１と同様の電池を作製した。
（参考例１４４）
電解質の総量に対してＦＥＣを５質量％、ＶＡを３質量％添加し、それ以外は実施例１と同様の電池を作製した。
【００５５】
（参考例１４５）
電解質の総量に対してビニルエチレンカーボネート（ＶＥＣ（4-vinyl-1,3-dioxolan-2-one）、化７参照）を０．５質量％、ＤＫを０．５質量％添加し、それ以外は実施例１と同様の電池を作製した。
【００５６】
【化７】
0005160744.tif 000008
【００５７】
（参考例１４６）
電解質の総量に対してＶＥＣを０．５質量％、ＶＡを０．５質量％添加し、それ以外は実施例１と同様の電池を作製した。
【００５８】
（参考例１４７）
電解質の総量に対してジビニルエチレンカーボネート（ＤＶＥＣ（4,5-divinyl-1,3-dioxolan-2-one）、化８参照）を０．５質量％、ＤＫを０．５質量％添加し、それ以外は実施例１と同様の電池を作製した。
【００５９】
【化８】
0005160744.tif 000009
【００６０】
（参考例１４８）
電解質の総量に対してＤＶＥＣを０．５質量％、ＶＡを０．５質量％添加し、それ以外は実施例１と同様の電池を作製した。
【００６１】
（参考例１４９）
電解質の総量に対してモノクロロエチレンカーボネート（ＣｌＥＣ（4-chloro-1,3-dioxolan-2-one）、化９参照）を０．５質量％、ＤＫを０．５質量％添加し、それ以外は実施例１と同様の電池を作製した。
【００６２】
【化９】
0005160744.tif 000010
【００６３】
（参考例１５０）
電解質の総量に対してＣＩＥＣを０．５質量％、ＶＡを０．５質量％添加し、それ以外は実施例１と同様の電池を作製した。
（参考例１５１）
電解質の総量に対してＶＣを０．５質量％、ＦＥＣを０．５質量％、ＤＫを０．５質量％添加し、それ以外は実施例１と同様の電池を作製した。
（参考例１５２）
電解質の総量に対してＶＣを１質量％、ＦＥＣを１質量％、ＤＫを０．５質量％添加し、それ以外は実施例１と同様の電池を作製した。
【００６４】
（参考例１５３）
電解質の総量に対してＶＣを１質量％、プロピオン酸ビニル０．５質量％（化１０参照）添加し、それ以外は実施例１と同様の電池を作製した。
【化１０】
0005160744.tif 000011
【００６５】
（参考例１５４）
電解質の総量に対してＶＣを１質量％、酪酸ビニル０．５質量％（化１１参照）添加し、それ以外は実施例１と同様の電池を作製した。
【００６６】
【化１１】
0005160744.tif 000012
【００６７】
（参考例１５５）
電解質の総量に対してＶＣを１質量％、カプロン酸ビニル０．５質量％（化１２参照）添加し、それ以外は実施例１と同様の電池を作製した。
【００６８】
【化１２】
0005160744.tif 000013
【００６９】
（参考例１５６）
電解質の総量に対してＶＣを１質量％、モノクロロ酢酸ビニル０．５質量％（化１３参照）添加し、それ以外は実施例１と同様の電池を作製した。
【００７０】
【化１３】
0005160744.tif 000014
【００７１】
（参考例１５７）
電解質の総量に対してＶＣを１質量％、モノフルオロ酢酸ビニル０．５質量％（化１４参照）添加し、それ以外は実施例１と同様の電池を作製した。
【００７２】
【化１４】
0005160744.tif 000015
【００７３】
（参考例１５８）
電解質の総量に対してＶＣを１質量％、メタクリル酸ビニル０．５質量％（化１５参照）添加し、それ以外は実施例１と同様の電池を作製した。
【００７４】
【化１５】
0005160744.tif 000016
【００７５】
（参考例１５９）
電解質の総量に対してＶＣを１質量％、クロトン酸ビニル０．５質量％（化１６参照）添加し、それ以外は実施例１と同様の電池を作製した。
【００７６】
【化１６】
0005160744.tif 000017
【００７７】
（参考例１６０）
電解質の総量に対してＶＣを１質量％、シクロヘキサンカルボン酸ビニル０．５質量％（化１７参照）添加し、それ以外は実施例１と同様の電池を作製した。
【００７８】
【化１７】
0005160744.tif 000018
【００７９】
（参考例１６１）
電解質の総量に対してＶＣを１質量％、安息香酸ビニル０．５質量％（化１８参照）添加し、それ以外は実施例１と同様の電池を作製した。
【００８０】
【化１８】
0005160744.tif 000019
【００８１】
（参考例１６２）
電解質の総量に対してＶＣを１質量％、桂皮酸ビニル０．５質量％（化１９参照）添加し、それ以外は実施例１と同様の電池を作製した。
【００８２】
【化１９】
0005160744.tif 000020
【００８３】
（比較例１）
電解質に添加剤を添加しておらず、それ以外は実施例１と同様の電池を作製した。
（比較例２）
電解質の総量に対してＤＫを０．０１質量％添加し、それ以外は実施例１と同様の電池を作製した。
（比較例３）
電解質の総量に対してＤＫを０．１質量％添加し、それ以外は実施例１と同様の電池を作製した。
（比較例４）
電解質の総量に対してＤＫを０．５質量％添加し、それ以外は実施例１と同様の電池を作製した。
（比較例５）
電解質の総量に対してＤＫを１質量％添加し、それ以外は実施例１と同様の電池を作製した。
（比較例６）
電解質の総量に対してＤＫを２質量％添加し、それ以外は実施例１と同様の電池を作製した。
（比較例７）
電解質の総量に対してＤＫを３質量％添加し、それ以外は実施例１と同様の電池を作製した。
【００８４】
（比較例８）
電解質の総量に対してＶＣを０．１質量％添加し、それ以外は実施例１と同様の電池を作製した。
（比較例９）
電解質の総量に対してＶＣを０．５質量％添加し、それ以外は実施例１と同様の電池を作製した。
（比較例１０）
電解質の総量に対してＶＣを１質量％添加し、それ以外は実施例１と同様の電池を作製した。
（比較例１１）
電解質の総量に対してＶＣを２質量％添加し、それ以外は実施例１と同様の電池を作製した。
（比較例１２）
電解質の総量に対してＶＣを３質量％添加し、それ以外は実施例１と同様の電池を作製した。
（比較例１３）
電解質の総量に対してＶＣを５質量％添加し、それ以外は実施例１と同様の電池を作製した。
【００８５】
（比較例１４）
電解質の総量に対してＶＡを０．０１質量％添加し、それ以外は実施例１と同様の電池を作製した。
（比較例１５）
電解質の総量に対してＶＡを０．１質量％添加し、それ以外は実施例１と同様の電池を作製した。
（比較例１６）
電解質の総量に対してＶＡを０．５質量％添加し、それ以外は実施例１と同様の電池を作製した。
（比較例１７）
電解質の総量に対してＶＡを１質量％添加し、それ以外は実施例１と同様の電池を作製した。
（比較例１８）
電解質の総量に対してＶＡを２質量％添加し、それ以外は実施例１と同様の電池を作製した。 
（比較例１９）
電解質の総量に対してＶＡを３質量％添加し、それ以外は実施例１と同様の電池を作製した。
【００８６】
（比較例２０）
電解質の総量に対してＦＥＣを０．１質量％添加し、それ以外は実施例１と同様の電池を作製した。
（比較例２１）
電解質の総量に対してＦＥＣを０．５質量％添加し、それ以外は実施例１と同様の電池を作製した。
（比較例２２）
電解質の総量に対してＦＥＣを１質量％添加し、それ以外は実施例１と同様の電池を作製した。
（比較例２３）
電解質の総量に対してＦＥＣを２質量％添加し、それ以外は実施例１と同様の電池を作製した。
（比較例２４）
電解質の総量に対してＦＥＣを３質量％添加し、それ以外は実施例１と同様の電池を作製した。
（比較例２５）
電解質の総量に対してＦＥＣを５質量％添加し、それ以外は実施例１と同様の電池を作製した。
【００８７】
（比較例２６）
電解質の総量に対してＶＥＣを０．５質量％添加し、それ以外は実施例１と同様の電池を作製した。
（比較例２７）
電解質の総量に対してＶＥＣを１質量％添加し、それ以外は実施例１と同様の電池を作製した。
（比較例２８）
電解質の総量に対してＤＶＥＣを０．５質量％添加し、それ以外は実施例１と同様の電池を作製した。
（比較例２９）
電解質の総量に対してＤＶＥＣを１質量％添加し、それ以外は実施例１と同様の電池を作製した。
【００８８】
（比較例３０）
電解質の総量に対してＡＬＯＭ−ＥＣを０．５質量％添加し、それ以外は実施例１と同様の電池を作製した。
（比較例３１）
電解質の総量に対してＡＬＯＭ−ＥＣを１質量％添加し、それ以外は実施例１と同様の電池を作製した。
（比較例３２）
電解質の総量に対してＰＧＯＭ−ＥＣを０．５質量％添加し、それ以外は実施例１と同様の電池を作製した。
（比較例３３）
電解質の総量に対してＰＧＯＭ−ＥＣを１質量％添加し、それ以外は実施例１と同様の電池を作製した。
【００８９】
（比較例３４）
電解質の総量に対してＣＩＥＣを０．５質量％添加し、それ以外は実施例１と同様の電池を作製した。
（比較例３５）
電解質の総量に対してＣＩＥＣを１質量％添加し、それ以外は実施例１と同様の電池を作製した。
（比較例３６）
電解質の総量に対してＶＣを０．５質量％、ＦＥＣを０．５質量％添加し、それ以外は実施例１と同様の電池を作製した。
（比較例３７）
電解質の総量に対してＶＣを１質量％、ＦＥＣを１質量％添加し、それ以外は実施例１と同様の電池を作製した。
【００９０】
（比較例３８）
電解質の総量に対してプロピオン酸ビニルを０．５質量％添加し、それ以外は実施例１と同様の電池を作製した。
（比較例３９）
電解質の総量に対して酪酸ビニルを０．５質量％添加し、それ以外は実施例１と同様の電池を作製した。
（比較例４０）
電解質の総量に対してモノクロロ酢酸ビニルを０．５質量％添加し、それ以外は実施例１と同様の電池を作製した。
（比較例４１）
電解質の総量に対してモノフルオロ酢酸ビニルを０．５質量％添加し、それ以外は実施例１と同様の電池を作製した。
（比較例４２）
電解質の総量に対してメタクリル酸ビニルを０．５質量％添加し、それ以外は実施例１と同様の電池を作製した。
【００９１】
（比較例４３）
電解質の総量に対してクロトン酸ビニルを０．５質量％添加し、それ以外は実施例１と同様の電池を作製した。
（比較例４４）
電解質の総量に対してシクロヘキサンカルボン酸ビニルを０．５質量％添加し、それ以外は実施例１と同様の電池を作製した。
（比較例４５）
電解質の総量に対して安息香酸ビニルを０．５質量％添加し、それ以外は実施例１と同様の電池を作製した。
（比較例４６）
電解質の総量に対して桂皮酸ビニルを０．５質量％添加し、それ以外は実施例１と同様の電池を作製した。
【００９２】
上述した各実施例、各参考例、及び各比較例の電池に対し、後述する初期容量、電池厚み、容量保持率（充放電サイクル寿命特性）を確認した。初期容量については、作製した電池を、電流８００ｍＡで４．２Ｖまで３時間定電流定電圧充電し、その後電流８００ｍＡで３Ｖまで放電を行い、放電容量［ｍＡｈ］（初期容量）を確認した。
【００９３】
電池厚みについては、作製した電池を、電流８００ｍＡで４．２Ｖまで３時間定電流定電圧充電した後、８５℃の恒温槽中で５０時間放置した後、電池の厚さ［ｍｍ］（電池厚み）を確認した。
【００９４】
容量保持率については、２５℃の環境下で、電流８００ｍＡで４．２Ｖまで３時間定電流定電圧充電し、その後電流８００ｍＡで３Ｖまで放電を行い、その後も上述した充電及び放電を繰返し５００サイクル行い、初期放電容量に対する５００サイクル後の放電容量の比［％］（容量保持率）を求めた。
【００９５】
各実施例、各参考例、及び各比較例の電池の初期容量、電池厚み、容量保持率を表１〜９に示す。
【００９６】
【表１】
0005160744.tif 000021
【００９７】
【表２】
0005160744.tif 000022
【００９８】
【表３】
0005160744.tif 000023
【００９９】
【表４】
0005160744.tif 000024
【０１００】
【表５】
0005160744.tif 000025
【０１０１】
【表６】
0005160744.tif 000026
【０１０２】
【表７】
0005160744.tif 000027
【０１０３】
【表８】
0005160744.tif 000028
【０１０４】
【表９】
0005160744.tif 000029
【０１０５】
また、参考例１〜１４４、比較例１〜２５に関しては、初期容量、電池厚み、容量保持率を添加剤の添加量に応じて並べ替えたものを表１０〜表２５に示す。
【０１０６】
【表１０】
0005160744.tif 000030
【０１０７】
【表１１】
0005160744.tif 000031
【０１０８】
【表１２】
0005160744.tif 000032
【０１０９】
【表１３】
0005160744.tif 000033
【０１１０】
【表１４】
0005160744.tif 000034
【０１１１】
【表１５】
0005160744.tif 000035
【０１１２】
【表１６】
0005160744.tif 000036
【０１１３】
【表１７】
0005160744.tif 000037
【０１１４】
【表１８】
0005160744.tif 000038
【０１１５】
【表１９】
0005160744.tif 000039
【０１１６】
【表２０】
0005160744.tif 000040
【０１１７】
【表２１】
0005160744.tif 000041
【０１１８】
【表２２】
0005160744.tif 000042
【０１１９】
【表２３】
0005160744.tif 000043
【０１２０】
【表２４】
0005160744.tif 000044
【０１２１】
【表２５】
0005160744.tif 000045
【０１２２】
表１４，１７，２０，２３等に示すように、０．０１質量％以上２質量％以下のＤＫ又はＶＡを添加することにより初期容量が向上する。また、０．１質量％以上３質量％以下のＶＣ又はＦＥＣを添加することにより初期容量が向上する。
【０１２３】
表１５，１８，２１，２４等に示すように、０．０１質量％以上のＤＫ又はＶＡを添加することにより電池厚みの増加が抑制される。
【０１２４】
比較例のように、環状炭酸エステル誘導体としてのＶＣ、ＦＥＣ、ＶＥＣ、ＤＶＥＣ、ＡＬＯＭ−ＥＣ、ＰＧＯＭ−ＥＣ、及びＣＩＥＣの何れかを単独で添加したり、ビニルエステル誘導体としてのＤＫ、ＶＡ、プロピオン酸ビニル、酪酸ビニル、モノクロロ酢酸ビニル、モノフルオロ酢酸ビニル、メタクリル酸ビニル、クロトン酸ビニル、シクロヘキサンカルボン酸ビニル、安息香酸ビニル及び桂皮酸ビニルの何れかを単独で添加するよりも、実施例のように、環状炭酸エステル誘導体としてのＡＬＯＭ−ＥＣ、ＰＧＯＭ−ＥＣと、ビニルエステル誘導体としてのＤＫ、ＶＡとを混合して添加する方が、初期容量、容量保持率（サイクル特性）が向上すると共に高温放置時の電池厚みの増加を抑制することが分かる。
【０１２５】
ビニルエステル誘導体を比較した場合、参考例５１、参考例１５３〜１５５、比較例１６、比較例３８、３９より、アルキル鎖長が長くなるに従い、高温放置時の電池厚みの増加が抑制されることが分かる。これは、耐酸化性が向上し、また、沸点が高くなるためと考えられる。
アルキル鎖長が長くなるに従い、容量保持率（サイクル特性）は若干低下している。これは、負極上に形成される負極保護被膜の性状の違いによるものであると考えられる。
【０１２６】
参考例１５６、比較例４０より、クロロ化されている場合、高温放置時の電池厚みの増加が抑制されることが分かる。これは、耐酸化性が向上したためと考えられる。
クロロ化されている場合、容量保持率は若干低下している。これは、塩素を含むことにより、負極保護被膜の性状が変わるためであると考えられる。
【０１２７】
参考例１５７、比較例４１より、フルオロ化されている場合、高温放置時の電池厚みの増加はさらに抑制されることが分かる。これは、耐酸化性が向上したためであると考えられる。容量保持率もクロロ化されている場合より良好である。これは、フッ素を含むので、ＬｉＦ等の安定な負極保護被膜を形成するためであると考えられる。
【０１２８】
参考例１５８、１５９、比較例４２、４３の高温放置時の電池の膨れは、他より大きい。これは、ビニル基が複数あるので、耐酸化性が低下し、正極上で酸化分解したためであると考えられる。容量保持率は良好である。ビニル基が複数あるので、強固な負極保護被膜を形成したためと考えられる。
【０１２９】
参考例１６０、比較例４４のようにシクロヘキシル基を有する場合、アルキル基を有する場合より高温放置時の電池の膨れが小さくなることが分かる。容量保持率は、アルキル基を有する場合と比較して良くなかった。負極保護被膜の性状の違いによるものと考えられる。
【０１３０】
参考例１６１、１６２、比較例４５、４６より、シクロヘキシル基を有するよりフェニル基を有する方が、高温放置時の電池の膨れが大きくなることが分かる。これは、フェニル基を有する方が酸化分解を受けやすいためであると考えられる。容量保持率はシクロヘキシル基を有する場合より良好であった。負極保護被膜の性状によるものと考えられる。
【０１３１】
以上より、０．１質量％以上３質量％以下の環状炭酸エステル誘導体としてのＡＬＯＭ−ＥＣ、ＰＧＯＭ−ＥＣと、０．０１質量％以上２質量％以下のビニルエステル誘導体としてのＤＫ、ＶＡを添加することにより、電池の初期容量、容量保持率（サイクル特性）が向上すると共に高温放置時の電池厚さの増加を抑制することが出来ることが分かる。
【図面の簡単な説明】
【０１３２】
【図１】本発明に係る非水電解質二次電池の例を示す概略断面図である。
【符号の説明】
【０１３３】
１  非水電解質二次電池
２  電極群
３  負極
４  正極
５  セパレータ
６  電池ケース
７  電池蓋
８  安全弁
９  負極端子
１０  負極リード
【図１】
0005160744.tif 000050